(57)【要約】【課題】本発明の課題は明瞭なコントラストを持つ画像の形成・消去が可能で、日常生活の環境下で経時的に安定な画像を保持可能で、安定的に繰り返し形成消去可能であり、帯電を防ぐことにより印字不良、画像形成装置における搬送不良が少なく、且つ形成画像の視認性に優れ、無線ＩＣ等に対して悪影響を及ぼさない可逆性感熱記録材料を提供することである。【解決手段】支持体上に、可逆性感熱記録層を設けた可逆性感熱記録材料において、イオン性液体を含有する層が一層以上存在することを特徴とする可逆性感熱記録材料であり、いずれか一方もしくは両方の面の最表層にイオン性液体を含有することが好ましく、最表層が紫外線硬化性樹脂で形成されているとさらに好ましい。また、可逆性感熱記録層が通常無色ないし淡色の染料前駆体および、加熱により該染料前駆体に可逆的な色調変化を生じせしめる可逆性顕色剤を含有する場合、さらなる好ましい結果が得られる。【選択図】なし【特許請求の範囲】
【請求項１】
支持体上に、可逆性感熱記録層を設けた可逆性感熱性記録材料において、イオン性液体を含有する層が一層以上存在することを特徴とする可逆性感熱記録材料。
【請求項２】
可逆性感熱記録層に対して、同じ側の面もしくは反対側の面の少なくとも一方の面の最表層にイオン性液体を含有することを特徴とする請求項１に記載の可逆性感熱記録材料。
【請求項３】
最表層が紫外線硬化性樹脂を含有していることを特徴とする請求項１または２に記載の可逆性感熱記録材料。
【請求項４】
可逆性感熱記録層が通常無色ないし淡色の染料前駆体および、加熱により該染料前駆体に可逆的な色調変化を生じせしめる可逆性顕色剤を含有する請求項１〜３のいずれかに記載の可逆性感熱記録材料。
【発明の詳細な説明】
【技術分野】
【０００１】
本発明は、熱エネルギーを制御する事により画像形成及び消去が可能な可逆性感熱記録材料に関するものである。
【背景技術】
【０００２】
樹脂中に長鎖脂肪族炭化水素基を持つ有機リン酸化合物および脂肪族カルボン酸の組み合わせにより透明度が変化する材料（例えば、特許文献１参照）もしくは、通常無色ないし淡色の電子供与性染料前駆体および電子受容性化合物（可逆性顕色剤）の組み合わせにより色調が変化する材料（例えば、特許文献２参照）を用いることで、熱エネルギーを制御する事によって可逆的に画像形成及び消去が可能な可逆性感熱記録材料が知られている。
【０００３】
このような可逆性感熱記録材料は、磁気記録層を設けたポリエチレンテレフタレート等の反対面に設けられ、ポイントカード、プリペイドカード等で繰り返し表示内容を書き換えることができる表示部材として広く使用されている。一方、比較的薄い支持体を用いた可逆性感熱記録材料において、記録層に対して反対面に加熱プレス等の手法により別な基材に張り合わせて、場合によっては接触式、非接触式のＩＣチップを間に封入するなどして、ポイントカード等として使用する用途も拡大している。
【０００４】
さらに近年では上記ポイントカード、プリペイドカード等の範囲を超えた用途として、工程管理カード、ラベル、看板、一般文書記録といったものが拡大しており、より可逆性感熱記録材料の大判化が進んでいる。このことは画像形成装置での搬送、その他一般的取り扱いにおいて、シート摩擦による帯電をより引き起こしやすくなり、シート同士の張り付きによる装置搬送不良が起こりやすくなる一方、埃や塵等を吸い寄せることによる印字不良を誘発しやすくなる。
【０００５】
この対策として、帯電防止効果を得るための方法が報告されている。例えば特許文献３では、可逆性感熱記録層もしくはオーバーコート層に高分子カチオン系導電剤を含有させる方法が示されているが、高分子カチオン系導電剤は塗工層中での相溶性が低く、結果的に十分な帯電防止効果を得ることが難しかった。また特許文献４では、いずれかの層に導電性の金属酸化物半導体粉末を添加する方法、特許文献５では針状導電性フィラーを含む層を設けることを提案されている。しかしいずれの場合も当該の層は不透明度が上昇し、形成された印字画像の視認性が低下したり、地肌部においては意図しない色調になるという問題があった。また、基材間に無線ＩＣが封入されている場合、金属酸化物半導体粉末もしくは導電性フィラーにより無線信号の遮蔽効果が発生し、読み取り精度が落ちる場合があり、好ましくなかった。
【特許文献１】特開平５−１２４３６０号公報
【特許文献２】特開平６−２１０９５４号公報
【特許文献３】特開平５−９６８５３号公報
【特許文献４】特開平１１−９１２４３号公報
【特許文献５】特開２００５−１９３５６４号公報
【発明の開示】
【発明が解決しようとする課題】
【０００６】
本発明の課題は明瞭なコントラストを持つ画像の形成・消去が可能で、日常生活の環境下で経時的に安定な画像を保持可能で、安定的に繰り返し形成消去可能であり、帯電を防ぐことにより印字不良、画像形成装置における搬送不良が少なく、且つ形成画像の視認性に優れ、無線ＩＣ等に対して悪影響を及ぼさない可逆性感熱記録材料を提供することである。
【課題を解決するための手段】
【０００７】
本発明者らはこれらの課題を解決すべく検討した結果、下記の発明により上記の課題が解決されることを見いだした。
【０００８】
支持体上に、可逆性感熱記録層を設けた可逆性感熱記録材料において、イオン性液体を含有する層が一層以上存在することを特徴とする可逆性感熱記録材料であり、いずれか一方もしくは両方の面の最表層にイオン性液体を含有することが好ましく、最表層が紫外線硬化性樹脂で形成されているとさらに好ましい。また、可逆性感熱記録層が通常無色ないし淡色の染料前駆体および、加熱により該染料前駆体に可逆的な色調変化を生じせしめる可逆性顕色剤を含有する場合、さらなる好ましい結果が得られる。
【発明の効果】
【０００９】
本発明は明瞭なコントラストを持つ画像の形成・消去が可能で、日常生活の環境下で経時的に安定な画像を保持可能で、安定的に繰り返し形成消去可能であり、帯電を防ぐことにより印字不良、画像形成装置における搬送不良が少なく、且つ形成画像の視認性に優れ、無線ＩＣ等に対して悪影響を及ぼさない可逆性感熱記録材料を提供することが可能である。
【発明を実施するための最良の形態】
【００１０】
本発明の可逆性感熱記録材料は少なくとも支持体と可逆性感熱記録層から構成されており、一層以上のイオン性液体を含有する層を持つ。
【００１１】
本発明におけるイオン性液体は、構造的特徴として、ヘテロ原子を含む有機化合物からなるカチオンと、無機酸、有機酸などが解離してなるアニオンとからなる構造を有するが、特に限定するものではなく、従来知られた各種イオン性液体を用いることができる。本発明におけるイオン性液体は常温または常温付近において液体の状態であり、安定であるものが好ましく用いられる。また、下記一般式（１）、（２）および（３）で表されるカチオンと対アニオンの組み合わせからなるイオン性液体が特に好ましい。
【００１２】
本発明においては上記の定義を満たす溶融塩であれば特に限定することなく用いることができるが、イミダゾリウム塩、ピラゾリウム塩、ピリジニウム塩、ピリミジニウム塩、ピラジニウム塩、チアゾリウム塩、オキサゾリウム塩、テトラアルキルアンモニウム塩、およびテトラアルキルホスホニウム塩から選ばれる少なくとも１種であることが好ましく、中でもイミダゾリウム塩、ピリジニウム塩、テトラアルキルアンモニウム塩がさらに好ましく、テトラアルキルアンモニウム塩が特に好ましい。
【００１３】
【化１】
2007137000.tif 000002
【００１４】
一般式（１）中、Ｒ1およびＲ3は、それぞれ独立して総炭素数１〜３０のアルキル基、総炭素数７〜４０のアラルキル基を表す。Ｒ1およびＲ3のいずれか一方が総炭素数１〜４のアルキル基であることが好ましい。Ｒ1およびＲ3のアルキル基の例としては、メチル基、エチル基、イソプロピル基、ｎ−ブチル基、イソペンチル基、ｎ−ペンチル基、ｔ−アミル基、ｎ−ヘキシル基、シクロヘキシル基、ｎ−オクチル基、ｔ−オクチル基、２−エチルヘキシル基、イソノニル基、ｎ−ドデシル基、ｎ−テトラデシル基、ヘキサデシル基、ｎ−オクタデシル基等が挙げられ、メチル基、ｎ―オクチル基が好ましい。
【００１５】
一般式（１）においてＲ1およびＲ3で表される総炭素数７〜４０アラルキル基は、更に、総炭素数７〜２５のアラルキル基であることが好ましい。上記アラルキル基としては、ベンジル基、α−メチルベンジル基、フェネチル基、２−フェニルビニル基、（２−ピリジニル）メチル基等が挙げられる。
【００１６】
一般式（１）中、Ｒ2、Ｒ4およびＲ5は、それぞれ独立して、水素原子、ハロゲン原子、総炭素数１〜１０のアルキル基を表す。ハロゲン原子としては、フッ素原子、塩素原子、臭素原子およびヨウ素原子が挙げられる。総炭素数１〜１０アルキル基は、更に、総炭素数１〜６のアルキル基であることが好ましい。上記アルキル基としては、メチル基、エチル基、イソプロピル基、ｎ−ブチル基、イソペンチル基、ｎ−ペンチル基、ｔ−アミル基、ｎ−ヘキシル基、シクロヘキシル基、ｎ−オクチル基、ｔ−オクチル基、２−エチルヘキシル基、イソノニル基、ｎ−ドデシル基、ヘキサデシル基等が挙げられる。
【００１７】
上記Ｒ1〜Ｒ5で表されるアルキル基およびアラルキル基は、置換基で置換されていてもよい。上記置換基としては、ハロゲン原子、アルコキシ基、アリールオキシ基、アルコキシカルボニル基、またはアシルオキシ基が好ましい。
【００１８】
【化２】
2007137000.tif 000003
【００１９】
一般式（２）中、Ｒ6は総炭素数１〜３０のアルキル基または総炭素数７〜４０のアラルキル基を表す。Ｒ6で表される総炭素数１〜３０のアルキル基および総炭素数７〜４０のアラルキル基は、一般式（１）におけるＲ1またはＲ3で表されるアルキル基およびアラルキル基と同義であり、好ましい態様も同様である。
【００２０】
一般式（２）中、Ｒ7〜Ｒ11は、それぞれ独立して、水素原子、ハロゲン原子、総炭素数１〜１０のアルキル基を表す。Ｒ7〜Ｒ11で表されるハロゲン原子および総炭素数１〜１０のアルキル基は、一般式（１）におけるＲ2、Ｒ4およびＲ5で表されるハロゲン原子およびアルキル基と同義であり、好ましい態様も同様である。
【００２１】
上記Ｒ6〜Ｒ11で表されるアルキル基およびアラルキル基は、置換基で置換されていてもよい。上記置換基としては、ハロゲン原子、アルコキシ基、アリールオキシ基、アルコキシカルボニル基、またはアシルオキシ基が好ましい。
【００２２】
【化３】
2007137000.tif 000004
【００２３】
一般式（３）中、Ｒ12〜Ｒ15は総炭素数１〜３０のアルキル基または総炭素数７〜４０のアラルキル基を表す。Ｒ12〜Ｒ15で表される総炭素数１〜３０のアルキル基および総炭素数７〜４０のアラルキル基は、一般式（１）におけるＲ1またはＲ3で表されるアルキル基およびアラルキル基と同義であり、好ましい態様も同様である。
【００２４】
上記Ｒ12〜Ｒ15で表されるアルキル基およびアラルキル基は、置換基で置換されていてもよい。上記置換基としては、ハロゲン原子、アルコキシ基、アリールオキシ基、アルコキシカルボニル基、またはアシルオキシ基が好ましい。
【００２５】
本発明におけるイオン性液体において、上記カチオンと組み合わせる対アニオンは、無機アニオン、有機アニオンのいずれでもあってもよい。無機アニオンとしては、例えば、ヘキサフルオロホスフェイトイオン、テトラフオロボレートイオン、トリフルオロメタンスルホネートイオン、またはビス（トリフルオロメタンスルホン）イミドイオン等が好ましく挙げられ、ヘキサフルオロホスフェイトイオン、またはビス（トリフルオロメタンスルホン）イミドイオンが特に好ましい。また有機アニオンとしては、ポリフルオロアルキルカルボン酸イオン、ポリフルオロアルキルスルホン酸イオン、アリールカルボン酸イオン、アリールスルホン酸イオン、または特願２００２−１０８９１９号の明細書に記載のイオンが好ましく、中でもポリフルオロアルキルカルボン酸イオン、ポリフルオロアルキルスルホン酸イオン、または特願２００２−１０８９１９号の明細書に記載のイオンが特に好ましい。これらは１種類のみ用いても良いし、複数の対アニオンを用いても良い。
【００２６】
本発明においては、イオン性液体はどの層に含有させても有効であるが、可逆性感熱記録層に対して同じ側の面、もしくは反対側の面の最表層、もしくはその両方の面の最表層にイオン性液体を含有する層を設けるのがより好ましい。また、イオン性液体はそれぞれ１種又は２種以上を混合して使用してもよく、添加量は添加されている層を構成する総固形分に対して０．１〜１５質量％が好ましく、１〜１０質量％がより好ましい。
【００２７】
本発明に用いられる支持体としては、紙、各種不織布、織布、合成樹脂フィルム、合成樹脂ラミネート紙、合成紙、金属箔、ガラス等、あるいはこれらを組み合わせた複合シートを目的に応じて任意に用いることができるし、更に、透明、半透明或いは不透明のいずれであっても良く、密実、空洞含有のいずれであっても良い。合成樹脂フィルムとしては、ポリエステルフィルムが耐熱性の点で好ましい。
【００２８】
本発明に用いられるポリエステルフィルムとしては、ポリエチレンテレフタレート（ＰＥＴ）、ポリブチレンテレフタレート、ポリ−１，４−シクロヘキサンジメチレンテレフタレート、ポリキシリレンテレフタレート、ポリエチレンイソフタレート、ポリエチレン−２，６−ナフタレート（ＰＥＮ）等のフィルムがあげられる。好ましいポリエステルフィルムとしては、強靱性、耐熱性、耐薬品性、寸法安定性、透明性、電気絶縁性に優れるＰＥＴフィルムまたはＰＥＮフィルムが挙げられる。また、これらの樹脂フィルム内に空洞を含有しても良く、表面にコロナ処理等により易接着加工が施されていても良い。
【００２９】
本発明に関わる可逆性感熱記録層は、熱により色調又は透明度が変化する材料を用いることができる。例えば、樹脂母材中に有機低分子を分散したもので、熱により透明状態と白濁状態を与える可逆性感熱材料や通常無色ないし淡色のロイコ染料に加熱により可逆的な色調変化を与える可逆性顕色剤を用いて、熱エネルギーを制御する事により画像形成及び消去が可能な可逆性感熱記録材料等が挙げられる。視認性の点では、ロイコ染料を用いた可逆性感熱記録材料が優れている。また、可逆性感熱記録層は、色調の異なる可逆性感熱記録層を複数層重ねても良い。加熱により染料前駆体に可逆的な色調変化を生じせしめる可逆性顕色剤としては、公知のものを使用することができる。中でも下記一般式（４）で表されるものが好ましいが、本発明はこれに限定されるものではない。
【００３０】
【化４】
2007137000.tif 000005
【００３１】
一般式（４）において、ＸａおよびＸｂはそれぞれ同じであっても、異なっていてもよい酸素原子、硫黄原子または両末端に炭化水素原子団を含まない−ＣＯＮＨ−結合を最小構成単位とする二価の基を表す。ここで−ＣＯＮＨ−結合を最小構成単位とする二価の基の具体例としては、アミド（−ＣＯＮＨ−、−ＮＨＣＯ−）、尿素（−ＮＨＣＯＮＨ−）、ウレタン（−ＮＨＣＯＯ−、−ＯＣＯＮＨ−）、ジアシルアミン（−ＣＯＮＨＣＯ−）、ジアシルヒドラジン（−ＣＯＮＨＮＨＣＯ−）、しゅう酸ジアミド（−ＮＨＣＯＣＯＮＨ−）、アシル尿素（−ＣＯＮＨＣＯＮＨ−、−ＮＨＣＯＮＨＣＯ−）、セミカルバジド（−ＮＨＣＯＮＨＮＨ−、−ＮＨＮＨＣＯＮＨ−）、アシルセミカルバジド（−ＣＯＮＨＮＨＣＯＮＨ−、−ＮＨＣＯＮＨＮＨＣＯ−）、ジアシルアミノメタン（−ＣＯＮＨＣＨ２ＮＨＣＯ−）、１−アシルアミノ−１−ウレイドメタン（−ＣＯＮＨＣＨ２ＮＨＣＯＮＨ−、−ＮＨＣＯＮＨＣＨ２ＮＨＣＯ−）、マロンアミド（−ＮＨＣＯＣＨ２ＣＯＮＨ−）等の基が挙げられる。Ｒ16は単結合または炭素数１から１２の二価の炭化水素基を表す。Ｒ17は炭素数１から１８の二価の炭化水素基を表す。好ましくは炭素数１から４の二価の炭化水素基である。Ｒ18は炭素数１から２４の一価の炭化水素基を表し、好ましくは炭素数６から２４の炭化水素基であり、より好ましくは炭素数８から２４の炭化水素基である。更に、Ｒ16、Ｒ17およびＲ３の炭素数の和が１１以上３５以下である場合が特に好ましい。Ｒ16、Ｒ17およびＲ18は主として、各々アルキレン基およびアルキル基を表す。Ｒ16の場合は、芳香環を含んでいてもよい。ｎは０から４の整数を表し、ｎが２以上のとき繰り返されるＲ17およびＸｂは同一であっても異なっていてもよい。
【００３２】
本発明に用いられる一般式（４）で示される可逆性顕色剤において、ｎが０で、Ｘａが両末端に炭化水素原子団を含まない−ＣＯＮＨ−結合を最小構成単位とする二価の基であるものが特に好ましい。
【００３３】
以下に一般式（４）で表される具体的化合物および本発明に用いることができる可逆性顕色剤の例を挙げるが、本発明はこれに限定されるものではない。
【００３４】
Ｎ−［２−（ｐ−ヒドロキシフェニル）エチル］カルバミン酸−ｎ−オクタデシル、Ｎ−［６−（ｐ−ヒドロキシフェニル）ヘキシル］カルバミン酸−ｎ−テトラデシル、Ｎ−［ｐ−（ｐ−ヒドロキシフェニル）フェニル］カルバミン酸−ｎ−ドデシル、Ｎ−ｎ−オクタデシルカルバミン酸−［２−（ｐ−ヒドロキシフェニル）エチル］、Ｎ−ｎ−デシルカルバミン酸−［１１−（ｐ−ヒドロキシフェニル）ウンデカニル］、Ｎ−ｎ−テトラデシルカルバミン酸−［ｐ−（ｐ−ヒドロキシフェニル）フェニル］、Ｎ−［２−（ｐ−ヒドロキシフェノキシ）エチル］カルバミン酸−ｎ−オクタデシル、Ｎ−［ｐ−（ｐ−ヒドロキシフェノキシ）フェニル］カルバミン酸−ｎ−ドデシル、Ｎ−ｎ−オクタデシルカルバミン酸−［２−（ｐ−ヒドロキシフェノキシ）エチル］、Ｎ−［３−（ｐ−ヒドロキシフェニル）プロピオニル］−Ｎ−ｎ−オクタデカノイルアミン、Ｎ−［６−（ｐ−ヒドロキシフェニル）ヘキサノイル］−Ｎ−ｎ−オクタデカノイルアミン、Ｎ−［３−（ｐ−ヒドロキシフェニル）プロピオニル］−Ｎ−（ｐ−ｎ−オクチルベンゾイル）アミン、Ｎ−（ｐ−ヒドロキシベンゾイル）−Ｎ′−ｎ−ドコシルヒドラジン、Ｎ−［２−（ｐ−ヒドロキシフェニル）アセト］−Ｎ′−ｎ−ドデカノヒドラジド、Ｎ−［２−（ｐ−ヒドロキシフェニル）アセト］−Ｎ′−ｎ−オクタデカノヒドラジド、Ｎ−［２−（ｐ−ヒドロキシフェノキシ）アセト］−Ｎ′−ｎ−ドデカノヒドラジド、Ｎ−［２−（ｐ−ヒドロキシフェノキシ）アセト］−Ｎ′−ｎ−オクタデカノヒドラジド、Ｎ−［２−（ｐ−ヒドロキシフェニル）アセト］−Ｎ′−ｎ−ドコサノヒドラジド、Ｎ−［３−（ｐ−ヒドロキシフェニル）プロピオノ］−Ｎ′−ｎ−オクタデカノヒドラジド、Ｎ−［３−（ｐ−ヒドロキシフェノキシ）プロピオノ］−Ｎ′−ｎ−オクタデカノヒドラジド、Ｎ−［３−（３，４−ジヒドロキシフェノキシ）プロピオノ］−Ｎ′−ｎ−オクタデカノヒドラジド、Ｎ−［３−（３，４−ジヒドロキシフェニル）プロピオノ］−Ｎ′−ｎ−オクタデカノヒドラジド、Ｎ−［３−（３，４−ジヒドロキシフェニル）プロピオノ］−Ｎ′−ｎ−ドコサノヒドラジド、Ｎ−［３−（ｐ−ヒドロキシフェニル）プロピオノ］−Ｎ′−ｎ−ドコサノヒドラジド、Ｎ−［１１−（ｐ−ヒドロキシフェノキシ）ウンデカノ］−Ｎ′−ｎ−ドデカノヒドラジド、Ｎ−［１１−（ｐ−ヒドロキシフェノキシ）ウンデカノ］−Ｎ′−１０−ウンデセノヒドラジド、Ｎ−［１１−（ｐ−ヒドロキシフェノキシ）ウンデカノ］−Ｎ′−ｎ−テトラデカノヒドラジド、Ｎ−［１１−（ｐ−ヒドロキシフェノキシ）ウンデカノ］−Ｎ′−ｎ−オクタデカノヒドラジド、Ｎ−［１１−（ｐ−ヒドロキシフェニル）ウンデカノ］−Ｎ′−ｎ−テトラデカノヒドラジド、Ｎ−［１１−（ｐ−ヒドロキシフェニル）ウンデカノ］−Ｎ′−ｎ−オクタデカノヒドラジド、Ｎ−［１１−（ｐ−ヒドロキシフェニル）ウンデカノ］−Ｎ′−（６−フェニル）ヘキサノヒドラジド、Ｎ−［１１−（３，４，５−トリヒドロキシフェニル）ウンデカノ］−Ｎ′−ｎ−オクタデカノヒドラジド、Ｎ−［６−（ｐ−ヒドロキシフェニル）ヘキサノ］−Ｎ′−ｎ−テトラデカノヒドラジド、Ｎ−［６−（ｐ−ヒドロキシフェニル）ヘキサノ］−Ｎ′−ｎ−オクタデカノヒドラジド、Ｎ−［６−（ｐ−ヒドロキシフェニル）ヘキサノ］−Ｎ′−（ｐ−ｎ−オクチルベンゾ）ヒドラジド、Ｎ−［６−（ｐ−ヒドロキシフェノキシ）ヘキサノ］−Ｎ′−ｎ−テトラデカノヒドラジド、Ｎ−［６−（ｐ−ヒドロキシフェノキシ）ヘキサノ］−Ｎ′−ｎ−オクタデカノヒドラジド、Ｎ−［６−（ｐ−ヒドロキシフェノキシ）ヘキサノ］−Ｎ′−（ｐ−ｎ−オクチルベンゾ）ヒドラジド、Ｎ−［ｐ−（ｐ−ヒドロキシフェニル）ベンゾ］−Ｎ′−ｎ−オクタデカノヒドラジド、Ｎ−［ｐ−（ｐ−ヒドロキシフェニルメチル）ベンゾ］−Ｎ′−ｎ−オクタデカノヒドラジド、Ｎ−［３−（ｐ−ヒドロキシフェニル）プロパノ］−Ｎ′−４−オキサヘキサデカノヒドラジド、Ｎ−［３−（ｐ−ヒドロキシフェニル）プロパノ］−Ｎ′−４−チアヘキサデカノヒドラジド、Ｎ−［３−（ｐ−ヒドロキシフェニル）プロパノ］−Ｎ′−１２−オキサドコサノヒドラジド、Ｎ−［３−（ｐ−ヒドロキシフェニル）プロパノ］−Ｎ′−１２−チアドコサノヒドラジド、Ｎ−［２−（ｐ−ヒドロキシフェニル）エチル］−Ｎ′−ｎ−テトラデシルオキサミド、Ｎ−［２−（ｐ−ヒドロキシフェニル）エチル］−Ｎ´−ｎ−テトラデシルオキサミド、Ｎ−［２−（ｐ−ヒドロキシフェノキシ）エチル］−Ｎ′−ｎ−テトラデシルオキサミド、Ｎ−［３−（ｐ−ヒドロキシフェニル）プロピル］−Ｎ′−ｎ−オクタデシルオキサミド、Ｎ−［３−（３，４−ジヒドロキシフェノキシ）プロピル］−Ｎ′−ｎ−オクタデシルオキサミド、Ｎ−［３−（ｐ−ヒドロキシフェノキシ）プロピル］−Ｎ′−ｎ−オクタデシルオキサミド、Ｎ−［３−（４−ヒドロキシフェニル）プロパノ］−Ｎ′−４−チアヘキサデカノオキサミド、Ｎ−［３−（４−ヒドロキシフェニル）プロパノ］−Ｎ′−１２−オキサドコサノオキサミド、Ｎ−［３−（４−ヒドロキシフェニル）プロパノ］−Ｎ′−１２−チアドコサノオキサミド、Ｎ−［３−（３，４−ジヒドロキシフェニル）プロピル］−Ｎ′−ｎ−オクタデシルオキサミド、Ｎ−［１１−（ｐ−ヒドロキシフェニル）ウンデカニル］−Ｎ′−ｎ−デシルオキサミド、Ｎ−［１１−（ｐ−ヒドロキシフェノキシ）ウンデシル］−Ｎ′−ｎ−デシルオキサミド、Ｎ−［ｐ−（ｐ−ヒドロキシフェニル）フェニル］−Ｎ′−ｎ−オクタデシルオキサミド、Ｎ−ｐ−ヒドロキシフェニルエチル−Ｎ′−１２−チアドコシルオキサミド、Ｎ−ｐ−ヒドロキシフェニル−Ｎ´−ｎ−オクタデシルオキサミド、Ｎ−ｐ−ヒドロキシベンジル−Ｎ′−１２−チアドコシル尿素、Ｎ−ｐ−ヒドロキシベンジル−Ｎ′−１２−オキサドコシル尿素、Ｎ−（ｐ−ヒドロキシフェニル）−Ｎ′−ｎ−ドデシル尿素、Ｎ−（ｐ−ヒドロキシフェニル）−Ｎ′−ｎ−オクタデシル尿素、Ｎ−［２−（ｐ−ヒドロキシフェニル）アセチル］−Ｎ′−ｎ−オクタデシル尿素、Ｎ−［３−（ｐ−ヒドロキシフェニル）プロピオニル］−Ｎ′−ｎ−オクタデシル尿素、Ｎ−［ｐ−（ｐ−ヒドロキシフェニル）ベンゾイル］−Ｎ′−ｎ−オクタデシル尿素、Ｎ−［２−（ｐ−ヒドロキシフェニル）エチル］−Ｎ′−ｎ−ドデカノイル尿素、Ｎ−［２−（ｐ−ヒドロキシフェ��ル）エチル］−Ｎ′−ｎ−オクタデカノイル尿素、Ｎ−［２−（ｐ−ヒドロキシフェニル）エチル］−Ｎ′−ｎ−オクタデシル尿素、Ｎ−［２−（ｐ−ヒドロキシフェノキシ）エチル］−Ｎ′−ｎ−オクタデシル尿素、Ｎ−［ｐ−（ｐ−ヒドロキシフェニル）フェニル］−Ｎ′−ｎ−オクタデカノイル尿素、Ｎ−［２−（３，４−ジヒドロキシフェニル）エチル］−Ｎ′−ｎ−オクタデシル尿素、Ｎ−［２−（３，４−ジヒドロキシフェノキシ）エチル］−Ｎ′−ｎ−オクタデシル尿素、Ｎ−［６−（ｐ−ヒドロキシフェノキシ）ヘキシル］−Ｎ′−ｎ−デシル尿素、Ｎ−［１０−（ｐ−ヒドロキシフェノキシ）デシル］−Ｎ′−ｎ−デシル尿素、４−［２−（ｐ−ヒドロキシフェニル）エチル］−１−ｎ−テトラデシルセミカルバジド、４−［２−（ｐ−ヒドロキシフェニル）エチル］−１−ｎ−オクタデシルセミカルバジド、４−［ｐ−（ｐ−ヒドロキシフェニル）フェニル］−１−ｎ−テトラデシルセミカルバジド、１−［２−（ｐ−ヒドロキシフェニル）エチル］−４−ｎ−テトラデシルセミカルバジド、１−［２−（ｐ−ヒドロキシフェニル）エチル］−４−ｎ−オクタデシルセミカルバジド、１−［ｐ−（ｐ−ヒドロキシフェニル）フェニル］−４−ｎ−テトラデシルセミカルバジド、１−［２−（ｐ−ヒドロキシフェニル）アセチル］−４−ｎ−テトラデシルセミカルバジド、１−［３−（ｐ−ヒドロキシフェニル）プロピオニル］−４−ｎ−オクタデシルセミカルバジド、１−［１１−（ｐ−ヒドロキシフェニル）ウンデカノイル］−４−ｎ−デシルセミカルバジド、１−［ｐ−（ｐ−ヒドロキシフェニル）ベンゾイル］−４−ｎ−オクタデシルセミカルバジド、４−［２−（ｐ−ヒドロキシフェニル）エチル］−１−ｎ−テトラデカノイルセミカルバジド、４−［２−（ｐ−ヒドロキシフェニル）エチル］−１−ｎ−オクタデデカノイルセミカルバジド、４−［ｐ−（ｐ−ヒドロキシフェニル）フェニル］−１−ｎ−オクタデカノイルセミカルバジド、１−（ｐ−ヒドロキシフェニルエチル）−４−（１２−チアドコシル）セミカルバジド、１−（ｐ−ヒドロキシベンジル）−４−（１２−チアドコシル）セミカルバジド、１−［２−（ｐ−ヒドロキシフェニル）アセトアミド］−１−ｎ−ドデカノイルアミノメタン、１−［２−（ｐ−ヒドロキシフェニル）アセトアミド］−１−ｎ−オクタデカノイルアミノメタン、１−［３−（ｐ−ヒドロキシフェニル）プロパンアミド］−１−ｎ−オクタデカノイルアミノメタン、１−［１１−（ｐ−ヒドロキシフェニル）ウンデカンアミド］−１−ｎ−デカノイルアミノメタン、１−［ｐ−（ｐ−ヒドロキシフェニル）ベンズアミド］−１−ｎ−オクタデカノイルアミノメタン、１−［２−（ｐ−ヒドロキシフェニル）アセトアミド］−１−（３−ｎ−ドデシルウレイド）メタン、１−［２−（ｐ−ヒドロキシフェニル）アセトアミド］−１−（３−ｎ−オクタデシルウレイド）メタン、１−［３−（ｐ−ヒドロキシフェニル）プロパンアミド］−１−（３−ｎ−オクタデシルウレイド）メタン、１−［１１−（ｐ−ヒドロキシフェニル）ウンデカンアミド］−１−（３−ｎ−デシルウレイド）メタン、１−［ｐ−（ｐ−ヒドロキシフェニル）ベンズアミド］−１−（３��ｎ−オクタデシルウレイド）メタン、１−｛３−［２−（ｐ−ヒドロキシフェニル）エチル］ウレイド｝−１−ｎ−オクタデカノイルアミノメタン、１−｛３−［ｐ−（ｐ−ヒドロキシフェニル）フェニル］ウレイド｝−１−ｎ−オクタデカノイルアミノメタン、Ｎ−［２−（ｐ−ヒドロキシフェニル）エチル］−Ｎ′−ｎ−オクタデシルマロンアミド、Ｎ−［ｐ−（ｐ−ヒドロキシフェニル）フェニル］−Ｎ′−ｎ−オクタデシルマロンアミド、Ｎ−４−チアヘキサデカノイル−３−（４−ヒドロキシフェニル）プロパノイルアミド、Ｎ−１２−チアドコサノイル−３−（４−ヒドロキシフェニル）プロパノイルアミド、Ｎ−ｎ−オクタデシル−（ｐ−ヒドロキシ）ベンズアミド、Ｎ−ｎ−オクタデシル−２−（ｐ−ヒドロキシフェニル）アセトアミド、Ｎ−ｎ−オクタデシル−３−（ｐ−ヒドロキシフェニル）プロパンアミド、Ｎ−ｎ−オクタデシル−６−（ｐ−ヒドロキシフェニル）ヘキサンアミド、Ｎ−ｎ−オクタデシル−ｐ−（ｐ−ヒドロキシフェニル）ベンズアミド、ｐ−ヒドロキシ−ｎ−オクタデカンアニリド、Ｎ−［２−（ｐ−ヒドロキシフェニル）エチル］−ｎ−オクタデカンアミド、ｐ−（ｐ′−ヒドロキシ）フェニル−ｎ−オクタデカンアニリド、Ｎ−ｎ−オクタデシル−２−（ｐ−ヒドロキシフェノキシ）アセトアミド、Ｎ−ｎ−オクタデシル−３−（ｐ−ヒドロキシフェノキシ）プロパンアミド、Ｎ−ｎ−オクタデシル−６−（ｐ−ヒドロキシフェノキシ）ヘキサンアミド、Ｎ−ｎ−デシル−１１−（ｐ−ヒドロキシフェノキシ）ウンデカンアミド、Ｎ−ｎ−オクタデシル−ｐ−（ｐ−ヒドロキシフェノキシ）ベンズアミド、Ｎ−（ｐ−ヒドロキシフェノキシ）メチル−ｎ−オクタデカンアミド、Ｎ−［２−（ｐ−ヒドロキシフェノキシ）エチル］−ｎ−オクタデカンアミド、Ｎ−［ｐ−（ｐ−ヒドロキシフェノキシ）フェニル］−ｎ−オクタデカンアミド、（Ｎ−ｎ−オクタデカノイル）グリシン−２−（ｐ−ヒドロキシフェニル）エチルアミド、（Ｎ−ｎ−テトラデカノイル）グリシン−２−（ｐ−ヒドロキシフェニル）エチルアミド、Ｎ−（ｐ′−ヒドロキシベンジリデン）−Ｎ′−オクタデシルアミノカルボニルエチレンジアミン、Ｎ−（ｐ′−ヒドロキシベンジリデン）−Ｎ′−オクタデシルアミノカルボニルテトラメチレンジアミン、Ｎ−（ｐ′−ヒドロキシベンジリデン）−Ｎ′−オクタデカノイルエチレンジアミン、１−（ｐ′−
ヒドロキシベンジリデン）−４−オクタデシルセミカルバジド、１−（ｐ′−ヒドロキシベンジリデン）−４−オクタデカノイルヒドラジド、（Ｎ−ｎ−オクタデカノイル）−β−アラニン−２−（ｐ−ヒドロキシフェニル）エチルアミド、Ｎ−［２−（ｐ−ヒドロキシフェニル）エチル］−６−（ｎ−オクタデカノイルアミノ）−ｎ−ヘキサン酸アミド、［Ｎ−（ｐ−ヒドロキシフェニル）−６−（Ｎ−ｎ−オクタデシルカルバモイル）アミノ］ヘキサンアミド、［Ｎ−（ｐ−ヒドロキシフェニル）−１２−（Ｎ−ｎ−テトラデシルカルバモイル）アミノ］ドデカンアミド、Ｎ−（ｐ−ヒドロキシフェニル）−３−（ｎ−オクタデカノイルアミノ）プロパンアミド、Ｎ−［５−（ｐ−ヒドロキシフェニル）カルバモイル］ペンタノ−Ｎ′−（ｎ−オクタデカノ）ヒドラジド、Ｎ−｛５−［Ｎ−（４−ヒドロキシフェニル）カルバモイル］ペンチル｝−Ｎ′−ｎ−オクタデシルオキサミド、Ｎ−（ｎ−オクタデシル）−Ｎ′−（ｐ−ヒドロキシフェニル）ヘキサン−１，６−ジアミド、ヘキサデシルホスホン酸、オクタデシルホスホン酸、エイコシルホスホン酸、ドコシルホスホン酸、テトラコシルホスホン酸、α−ヒドロキシテトラデシルホスホン酸、α−ヒドロキシルヘキサデシルホスホン酸、α−ヒドロキシオクタデシルホスホン酸、α−ヒドロキシエイコシルホスホン酸、α−ヒドロキシテトラコシルホスホン酸等。
【００３５】
本発明に用いられる、可逆性顕色剤はそれぞれ１種または２種以上を混合して使用してもよく、通常無色ないし淡色の染料前駆体に対する使用量は、５〜５０００質量％、好ましくは１０〜３０００質量％である。
【００３６】
本発明に用いられる、通常無色ないし淡色の染料前駆体としては、一般に感圧記録紙や感熱記録紙等に用いられるものがよく知られている。具体的な例としては、例えば下記に挙げるもの等があるが、本発明はこれに限定されるものではない。またこれら染料前駆体は、それぞれ１種または２種以上を混合して使用してもよい。
【００３７】
（１）トリアリールメタン系化合物
３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（４−ジエチルアミノ−２−エトキシフェニル）−３−（１−エチル−２−メチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３−（４−ジエチルアミノ−２−ｎ−ヘキシルオキシフェニル）−３−（１−エチル−２−メチルインドール−３−イル）−４−アザフタリド、３−（４−ジエチルアミノ−２−メチルフェニル）−３−（１−エチル−２−メチルインドール−３−イル）−４−アザフタリド、３−（４−ジエチルアミノフェニル）−３−（１−エチル−２−メチルインドール−３−イル）−４−アザフタリド、３−（４−ジメチルアミノ−２−エトキシフェニル）−３−（１−エチル−２−メチルインドール−３−イル）−４−アザフタリド、３−（４−ジエチルアミノ−２−エトキシフェニル）−３−（１−ｎ−オクチル−２−メチルインドール−３−イル）−４−アザフタリド、３−（４−ジエチルアミノ−２−エトキシフェニル）−３−（１−エチル−２−メチルインドール−３−イル）−４−アザフタリド、３，３−ビス（９−エチルカルバゾール−３−イル）−５−ジメチルアミノフタリド、３，３−ビス（２−フェニルインドール−３−イル）−５−ジメチルアミノフタリド、３−ｐ−ジメチルアミノフェニル−３−（１−メチルピロール−２−イル）−６−ジメチルアミノフタリド等が挙げられる。
【００３８】
（２）ジフェニルメタン系化合物
４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミン等が挙げられる。
【００３９】
（３）キサンテン系化合物
ローダミンＢアニリノラクタム、ローダミンＢ−ｐ−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−クロロフルオラン、３−ジエチルアミノ−６−クロロ−７−メチルフルオラン、３−ジエチルアミノ−７−フェノキシフルオラン、３−ジエチルアミノ−７−（３，４−ジクロロアニリノ）フルオラン、３−ジエチルアミノ−７−（２−クロロアニリノ）フルオラン、３−ジエチルアミノ−６−メチル−７−アニリノフルオラン、３−ジエチルアミノ−６−メチル−７−（３−メチルアニリノ）フルオラン、３−（Ｎ−エチル）トリルアミノ−６−メチル−７−アニリノフルオラン、３−ピペリジノ−６−メチル−７−アニリノフルオラン、３−（Ｎ−エチル）トリルアミノ−６−メチル−７−フェネチルフルオラン、３−ジエチルアミノ−７−（４−ニトロアニリノ）フルオラン、３−ジブチルアミノ−６−メチル−７−アニリノフルオラン、３−（Ｎ−メチル）プロピルアミノ−６−メチル−７−アニリノフルオラン、３−（Ｎ−エチル）イソアミルアミノ−６−メチル−７−アニリノフルオラン、３−（Ｎ−メチル）シクロヘキシルアミノ−６−メチル−７−アニリノフルオラン、３−（Ｎ−エチル）テトラヒドロフリルアミノ−６−メチル−７−アニリノフルオラン等が挙げられる。
【００４０】
（４）チアジン系化合物
ベンゾイルロイコメチレンブルー、ｐ−ニトロベンゾイルロイコメチレンブルー等が挙げられる。
【００４１】
（５）スピロ系化合物
３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピラン等が挙げられる。
【００４２】
本発明で用いられる可逆性感熱記録層を得るために使用されるバインダーとしては例えば、ポリビニルアルコール、変性ポリビニルアルコール、ヒドロキシエチルセルロース、ヒドロキシプロピルセルロース、メトキシセルロース、カルボキシメチルセルロース、メチルセルロース、酢酸セルロース、ゼラチン、カゼイン、澱粉、ポリアクリル酸ソーダ、ポリビニルピロリドン、ポリアクリルアミド、アクリル酸アミド／アクリル酸エステル共重合体、アクリル酸アミド／アクリル酸エステル／メタクリル酸３元共重合体、スチレン／無水マレイン酸共重合体のアルカリ塩、エチレン／無水マレイン酸共重合体のアルカリ塩等の水溶性高分子、ポリ酢酸ビニル、ポリアクリル酸エステル、ポリメタクリル酸エステル類、ポリスチレン、スチレン／ブタジエン共重合体、アクリロニトリル／ブタジエン共重合体、アクリル酸メチル／ブタジエン共重合体、エチレン／酢酸ビニル共重合体、エチレン／塩化ビニル共重合体、ポリ塩化ビニル、エチレン／塩化ビニリデン共重合体、ポリ塩化ビニリデン等のラテックス類、フェノキシ樹脂、ポリビニルブチラール樹脂、セルロースアセテートプロピオネート樹脂等およびこれらの水酸基、カルボキシル基がイソシアネート類、アミン類、フェノール類、エポキシ類等の架橋剤と反応し、硬化するポリウレタン等の熱硬化性樹脂、電子線硬化樹脂、紫外線硬化樹脂が挙げられる。これらの中で、特開平１０−２３０６８０号公報や同１１−５８９６３号公報に記載の、ポリオール樹脂をイソシアネート化合物で架橋して得られる熱硬化性樹脂が好ましい。
【００４３】
可逆性感熱記録層におけるバインダーの使用量としては、該可逆性感熱記録層全質量に対する該バインダー成分の質量百分率が３５％以上６５％以下の範囲内であることが好ましい。この範囲より大きくなると著しく発色濃度が低下し、逆にこの範囲より小さくなると、可逆性感熱記録層の耐熱性や機械的強度が低下し、層の変形や発色濃度の低下が起きる。可逆性感熱記録層における該バインダー成分の質量百分率は、４０％以上６０％以下がより好ましく、４５％以上５５％以下がなお一層好ましい。
【００４４】
また、可逆性感熱記録層の発色感度および消色温度を調節するための添加剤として、熱可融性物質を可逆性感熱記録層中に含有させることができる。６０℃〜２００℃の融点を有するものが好ましく、特に８０℃〜１８０℃の融点を有するものが好ましい。一般の感熱記録紙に用いられている増感剤を使用することもできる。例えば、Ｎ−ヒドロキシメチルステアリン酸アミド、ステアリン酸アミド、パルミチン酸アミド等のワックス類、２−ベンジルオキシナフタレン等のナフトール誘導体、ｐ−ベンジルビフェニル、４−アリルオキシビフェニル等のビフェニル誘導体、１，２−ビス（３−メチルフェノキシ）エタン、２，２′−ビス（４−メトキシフェノキシ）ジエチルエーテル、ビス（４−メトキシフェニル）エーテル等のポリエーテル化合物、炭酸ジフェニル、シュウ酸ジベンジル、シュウ酸ビス（ｐ−メチルベンジル）エステル等の炭酸またはシュウ酸ジエステル誘導体等を併用して添加することができる。
【００４５】
本発明の可逆性感熱記録層の膜厚は０．１〜２０μｍの範囲が好ましく、３〜１５μｍがより好ましい。
【００４６】
本発明の可逆性感熱記録材料の層構成は、少なくとも可逆性感熱記録層からなるが、必要に応じて、保護層、各層の間に中間層を設けることや、支持体と可逆性感熱記録層の間に下引き層を設けることもできる。さらに、可逆性感熱記録層が設けられている面および／または反対側の面に、電気的、磁気的、光学的に情報が記録可能な材料を含んでも良い。また、可逆性感熱記録層が設けられている面と反対側の面にカール防止を目的としてバックコート層を設けることもできる。本発明において、イオン性液体は可逆性感熱記録材料のいずれかの面の最表層に含有させた場合、表面の導電性の向上が大きいためより好ましい。最表層に含有するバインダーとして紫外線硬化樹脂を含有している場合、より効果が大きく、さらに好ましい。
【００４７】
可逆性感熱記録層、保護層、必要に応じて用いる中間層や下引き層のいずれの層においてブロッキング防止のために、ケイソウ土、クレー、焼成クレー、タルク、カオリン、焼成カオリン、炭酸カルシウム、炭酸マグネシウム、酸化チタン、酸化亜鉛、酸化珪素、水酸化アルミニウム、澱粉粒、尿素−ホルマリン樹脂粒子、メラミン樹脂粒子、シリコーン粒子等の顔料や、ステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類を、単独もしくは２種以上含有させることができる。また、レベリング剤、分散剤、界面活性剤、蛍光染料等を１種以上含有させることもできる。
【００４８】
本発明に係わる保護層としては、硬化性樹脂を主成分とし、顔料含有しても良い。硬化性樹脂としては、例えば熱硬化性樹脂、電子線硬化樹脂、紫外線硬化樹脂等が挙げられる。熱硬化性樹脂としては、例えばフェノキシ樹脂、ポリビニルブチラール樹脂、セルロースアセテートプロピオネート樹脂等の水酸基、カルボキシル基が架橋剤と反応し、硬化するものが挙げられる。この際の架橋剤としては、例えば、イソシアネート類、アミン類、フェノール類、エポキシ類等が挙げられる。
【００４９】
電子線及び紫外線硬化樹脂に用いられるモノマーとしては、アクリル系に代表される単官能性モノマー、二官能モノマー、多官能モノマー等が挙げられるが、特に紫外線架橋の際には光重合開始剤、光重合促進剤を用いても良い。
【００５０】
アクリル系モノマーの例としては、ポリエステルアクリレート、エポキシアクリレート、ウレタンアクリレート、シリコーンアクリレート、ポリブタジエンアクリレート等が挙げられる。
【００５１】
保護層の厚みは０．５〜１０μｍが好ましい。これより薄いと記録画像の形成と消去を多数回にわたって繰り返すことができず、また厚いと記録感度が低下する。保護層は複数の構成であってもよい。
【００５２】
また、可逆性感熱記録層、保護層、必要に応じて用いる中間層や下引き層のいずれの層においても紫外線吸収剤や酸化防止剤を含有させることができる。
【００５３】
紫外線吸収剤の具体例としては、例えば、フェニルサリシレート、ｐ−ｔｅｒｔ−ブチルフェニルサリシレート、ｐ−オクチルフェニルサリシレート等のサリチル酸フェニルエステル系紫外線吸収剤、２，４−ジヒドロキシベンゾフェノン、２−ヒドロキシ−４−メトキシベンゾフェノン、２−ヒドロキシ−４−ｎ−オクトキシベンゾフェノン、４−ドデシルオキシ−２−ヒドロキシベンゾフェノン、２，２′−ジヒドロキシ−４−メトキシベンゾフェノン等のベンゾフェノン系紫外線吸収剤、２−（２′−ヒドロキシ−５′−メチルフェニル）ベンゾトリアゾール、２−（２′−ヒドロキシ−５′−ｔ−オクチルフェニル）ベンゾトリアゾール、２−（２′−ヒドロキシ−４′−オクトキシ）ベンゾトリアゾール、２−（２′−ヒドロキシ−３′−ｔ−ブチル−５′−メチルフェニル）−５−クロロベンゾトリアゾール等のベンゾトリアゾール系紫外線吸収剤、２−エチルヘキシル−２−シアノ−３，３′−ジフェニルアクリレート、エチル−２−シアノ−３，３′−ジフェニルアクリレート等のアクリレート系紫外線吸収剤等が挙げられる。これらは単独で用いてもよく、または２種類以上を併用してもよい。
【００５４】
酸化防止剤の具体例としては、例えば、２，６−ジ−ｔ−ブチル−Ｐ−クレゾール、２，６−ジ−ブチルフェノール、２，４−ジ−メチル−６−ｔ−ブチルフェノール、ブチルヒドロキシアニソール、２，２′−メチレンビス（４−メチル−６−ｔ−ブチルフェノール）、４，４′−ブチリデンビス（３−メチル−６−ｔ−ブチルフェノール）、４，４′−チオビス（３−メチル−６−ｔ−ブチルフェノール）、テトラキス〔メチレン−３−（３，５−ジ−ｔ−ブチル−４−ヒドロキシフェニル）プロピオネート〕メタン、１，１，３−トリス（２−メチル−４−ヒドロキシ−５−ｔ−ブチルフェニル）ブタン等のフェノール系酸化防止剤、フェニル−β−ナフチルアミン、α−ナフチルアミン、Ｎ，Ｎ′−ジ−ｓｅｃ−ブチル−Ｐ−フェニレンジアミン、フェノチアジン、Ｎ，Ｎ′−ジフェニル−Ｐ−フェニレンジアミン等のアミン系酸化防止剤、ジラウリルチオジプロピオネート、ジステアリルチオジプロピオネート、ラウリルステアリルチオジプロピオネート、ジミリスチルチオジプロピオネート、ジステアリルβ、β′−チオジブチレート、２−メルカプトベンゾイミダゾール、ジラウリルサルファイド等の硫黄系酸化防止剤、トリフェニルフォスファイト、トリオクタデシルフォスファイト、トリデシルフォスファイト、トリラウリルトリチオフォスファイト、９，１０−ジヒドロ−９−オキサ−１０−ホスファフェナンスレン−１０−オキサイド等のりん系酸化防止剤等が挙げられる。これらは単独で用いてもよく、または２種類以上を併用してもよい。
【００５５】
本発明に用いられる可逆性感熱記録材料の発色を行うには、加熱に引き続き急速な冷却が起これば良く、例えばサーマルヘッド、レーザー光等による加熱により可能である。また、加熱後ゆっくり冷却すれば消色し、例えば熱ロール、熱スタンプ、サーマルヘッド、高周波加熱、熱風、電熱ヒーター或いはハロゲンランプ等の光源からの輻射熱等を用いることにより行える。
【００５６】
加熱に使用するレーザーとしては半導体レーザーやＹＡＧレーザーを挙げることができるが、これらに限定されない。これらのレーザー光による加熱を効率よく行うためには、可逆性感熱記録層中に近赤外部に吸収を有する光熱変換材料を含有させるか、あるいは、該光熱変換材料を含有する光熱変換層を可逆性感熱記録層に直接隣接して設けることが好ましい。近赤外部に吸収を有する光熱変換材料としては、たとえば白金、チタン、シリコン、クロム、ニッケル、ゲルマニウム、アルミニウム等の金属または半金属の層、日本化薬製のIRG002（商品名）やIRG022（商品名）等のインモニウム化合物、金属錯体化合物、シアニン色素、スクワリリウム色素、ナフトキノン色素、フタロシアニン化合物等が挙げられるがこれらに限定されるものではない。好ましい光熱変換材料としては、光熱変換効率、溶剤への溶解性、樹脂への分散性の点でフタロシアニン化合物および金属錯体化合物が挙げられる。光熱変換材料は単独使用はもとより、２種類以上を混合して用いることができる。その添加量は１ｍｇ／ｍ２から２００ｍｇ／ｍ２が適当であり、５ｍｇ／ｍ２から５０ｍｇ／ｍ２が好ましい。この量より少ないと画像消去に必要なエネルギーを十分に低減できず、印字消去の繰り返し特性が劣化する。またこの量より多いと、光熱変換材料が若干なりとも有している可視部の吸収が大きくなりすぎて画像の視認性が低下する。
【００５７】
本発明の可逆性感熱記録材料を構成する各層を支持体上に形成する方法は特に制限されるものではなく、従来の方法により形成することができる。例えば、エアーナイフコーター、ブレードコーター、バーコーター、カーテンコーター等の塗抹装置、平板、凸版、凹版、フレキソ、グラビア、スクリーン、ホットメルト等の方式による各種印刷機等を用いることができる。さらに通常の乾燥工程の他、ＵＶ照射・ＥＢ照射により各層を保持させることができる。これらの方法により、１層ずつあるいは多層同時に塗工、印刷することができる。
【００５８】
（実施例）
以下実施例によって本発明を更に詳しく説明するが、本発明はこの実施例に限定されるものではない。なお、実施例中の部数は質量基準である。
【００５９】
＜可逆性感熱層塗液１の作製＞
染料前駆体である３−ジ−ｎ−ブチルアミノ−６−メチル−７−アニリノフルオラン４０部、Ｎ−［２−（ｐ−ヒドロキシフェニル）アセト］−Ｎ′−ｎ−オクタデカノヒドラジド１００部をポリエステルポリオール５０部（武田薬品工業製タケラックＵ−２１、水酸基価５００（ソリッド）、不揮発分７０％）、メチルエチルケトン９５０部の混合物を、ガラスビーズと共にペイントシェーカーで１２時間分散し、分散液を得た。次いでイソシアネート化合物１１９部（日本ポリウレタン工業製コロネートＬ、ＮＣＯ含有量１３．２％、不揮発分７５％）と化合物（Ｉ−１）に示したイオン性液体５部およびメチルエチルケトン６２部を加え、よく混合し、可逆性感熱層塗液１を作製した。
【００６０】
＜可逆性感熱層塗液２の作製＞
イオン性液体（Ｉ−１）を添加しないこと以外は、可逆性感熱層塗液１と同様にして可逆性感熱層塗液２を作製した。
【００６１】
＜可逆性感熱層塗液３の作製＞
ステアリン酸６部、エイコサン２酸４部、フタル酸ジイソデシル２部、塩化ビニル／酢酸ビニル／リンエステル共重合体（電気化学工業（株）製、デンカビジール＃１０００Ｐ）２０部、テトラヒドロフラン１５０部、トルエン１５部の混合物をガラスビーズと共にペイントシェーカーで１２時間分散し、可逆性感熱層塗液３を作製した。
【００６２】
＜保護層塗液１の作製＞
ポリエステルポリオール１００部（大日本インキ化学工業製バーノック１１−４０８）、イソシアネート化合物１４０部（日本ポリウレタン工業製コロネートＬ）、メチルエチルケトン５００部を加え良く混合し、保護層塗液１を作製した。
【００６３】
＜保護層塗液２の作製＞
ウレタンアクリレート系紫外線硬化型樹脂１００部（大日本インキ化学工業製ユニディックＶ−４２０５）、平均粒径１．２μｍのシリカ粒子１０部（東ソー・シリカ製ニップシールＳＳ−５０Ｆ）、メチルエチルケトン５００部と化合物（Ｉ−１）に示したイオン性液体５部をよく混合し、保護層塗液２を作製した。
【００６４】
＜保護層塗液３の作製＞
イオン性液体（Ｉ−１）を添加しないこと以外は、保護層塗液２と同様にして保護層塗液３を作製した。
【００６５】
＜保護層塗液４の作製＞
イオン性液体（Ｉ−１）の代わりに高分子カチオン導電剤（綜研化学株式会社製エレコンド）を同量（５部）添加したこと以外は、保護層塗液２と同様にして保護層塗液４を作製した。
【００６６】
＜保護層塗液５の作製＞
イオン性液体（Ｉ−１）の代わりに針状導電性フィラー（石原産業株式会社製ＦＴ−３０００）を同量（５部）添加したこと以外は、保護層塗液２と同様にして保護層塗液５を作製した。
【００６７】
【化５】
2007137000.tif 000006
【実施例１】
【００６８】
可逆性感熱層塗液１を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液１を固形分塗工量４．０ｇ／ｍ２となるように塗工し、１００℃で１分乾燥後、さらに５０℃にて４８時間加温し、保護層を形成して、可逆性感熱記録材料を作製した。
【実施例２】
【００６９】
可逆性感熱層塗液１を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液３を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【実施例３】
【００７０】
可逆性感熱層塗液２を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液２を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【実施例４】
【００７１】
可逆性感熱層塗液１を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液１を固形分塗工量４．０ｇ／ｍ２となるように塗工し、１００℃で１分乾燥後、さらに５０℃にて４８時間加温した。その上に、保護層塗液３を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【実施例５】
【００７２】
可逆性感熱層塗液２を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液１を固形分塗工量４．０ｇ／ｍ２となるように塗工し、１００℃で１分乾燥後、さらに５０℃にて４８時間加温した。その上に、保護層塗液２を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【実施例６】
【００７３】
可逆性感熱層塗液３を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液１を固形分塗工量４．０ｇ／ｍ２となるように塗工し、１００℃で１分乾燥後、さらに５０℃にて４８時間加温した。その上に、保護層塗液２を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【実施例７】
【００７４】
実施例５で用いた保護層塗液２において、イオン性液体（１）の添加量を０．０５部とした以外は、実施例５と同様にして、可逆性感熱記録材料を作製した。
【実施例８】
【００７５】
実施例５で用いた保護層塗液２において、イオン性液体（１）の添加量を０．５部とした以外は、実施例５と同様にして、可逆性感熱記録材料を作製した。
【実施例９】
【００７６】
実施例５で用いた保護層塗液２において、イオン性液体（１）の添加量を１２部とした以外は、実施例５と同様にして、可逆性感熱記録材料を作製した。
【実施例１０】
【００７７】
実施例５で用いた保護層塗液２において、イオン性液体（１）の添加量を２０部とした以外は、実施例５と同様にして、可逆性感熱記録材料を作製した。
【実施例１１】
【００７８】
実施例５で用いた保護層塗液２において、イオン性液体（Ｉ−１）の代わりに、イオン性液体（Ｉ−２）を添加した以外は、実施例５と同様にして、可逆性感熱記録材料を作製した。
【実施例１２】
【００７９】
実施例５で用いた保護層塗液２において、イオン性液体（Ｉ−１）の代わりに、イオン性液体（Ｉ−３）を添加した以外は、実施例５と同様にして、可逆性感熱記録材料を作製した。
【実施例１３】
【００８０】
実施例５で用いた保護層塗液２において、イオン性液体（Ｉ−１）の代わりに、イオン性液体（Ｉ−４）を添加した以外は、実施例５と同様にして、可逆性感熱記録材料を作製した。
【実施例１４】
【００８１】
実施例５で用いた保護層塗液２において、イオン性液体（Ｉ−１）の代わりに、イオン性液体（Ｉ−５）を添加した以外は、実施例５と同様にして、可逆性感熱記録材料を作製した。
【実施例１５】
【００８２】
可逆性感熱層塗液２を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液１を固形分塗工量４．０ｇ／ｍ２となるように塗工し、１００℃で１分乾燥後、さらに５０℃にて４８時間加温した。その上に、保護層塗液３を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させた。この後、可逆性感熱層を塗工した反対側の面に、保護層塗液２を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、可逆性感熱記録材料を作製した。
【００８３】
（比較例１）
可逆性感熱層塗液２を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液３を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【００８４】
（比較例２）
可逆性感熱層塗液２を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液４を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【００８５】
（比較例３）
可逆性感熱層塗液２を厚さ２５０μｍの白色ポリエチレンテレフタレート（ＰＥＴ）シート（パナック製ルミラー２５０−Ｅ２２）に、固形分塗工量７．７ｇ／ｍ２となる様に塗工し、１００℃で１分乾燥後、さらに５０℃にて４８時間加温し、可逆性感熱記録層を形成した。その上に、保護層塗液５を固形分塗工量４．０ｇ／ｍ２となるように塗工し、１００℃で１分乾燥後、照射エネルギー８０Ｗ／ｃｍの紫外線ランプ下を９ｍ／分の搬送速度で通して硬化させ、保護層を形成して、可逆性感熱記録材料を作製した。
【００８６】
以上のように作製した可逆性感熱記録材料について評価試験を行った。実施例および比較例で得た可逆性感熱記録材料を使用して、２０℃・相対湿度６０％の条件下で、横河ヒューレットパッカード社製の高抵抗計を用いて表面抵抗を測定した。この表面抵抗が小さいほど導電性が大きく、本発明における効果が高い。また、表面電位として、川口電気社製のペーパーアナライザーで６ｋＶを１５秒間チャージしたときの表面電位Ｖ0と、１０秒後の表面電位Ｖ10を測定した。表面電位は、チャージ直後と経時で測定することによって、可逆性感熱記録材料の帯電とその減衰を測定しており、いずれも値の低い方が帯電していないことを表しており、発明の効果が大きい。さらに、可逆性感熱記録材料の記録面同士を擦り合い、摩擦帯電させて、可逆性感熱記録材料同士のはりつきの有無を調べた。これらの結果を表１に示した。いずれの評価においても本発明における実施例サンプルは優れた帯電防止性能を示した。
【００８７】
また、実施例および比較例で得た可逆性感熱記録材料を京セラ製８ｄｏｔ／ｍｍのサーマルヘッドによって印加パルス幅２．０ミリ秒、印加電圧２１ボルトの条件で印字し、得られた発色画像部に熱スタンプをあてて、１２０℃で１秒間加熱して消色した。この発色と消色を１０回繰り返して行った後、上記条件にて再度印字し、得られた発色画像を、濃度計マクベスＲＤ９１８を用いて発色濃度として測定した。さらに、印字面を観察して、埃等の異物付着による印字欠けの有無を評価した。これらの結果を表２に示した。これらの評価において本発明における実施例サンプルは優れた発色性を持ち、且つ帯電による印字不良が認められないことを示した。
【００８８】
さらに、実施例および比較例で得た可逆性感熱記録材料の未発色部分の光学濃度を濃度計マクベスＲＤ９１８を用いて測定した。この値を表２に示すが、これは塗工層の不透明度および着色によって大きくなる傾向を示し、小さなものがより発明の効果が大きい。また、実施例および比較例で得た可逆性感熱記録材料の可逆性感熱記録面に対して裏面にＩＳＯ１５６９３に準拠したＩＣタグを接着し、マーステクノサイエンス社製無線ＩＣリーダーＩＣＲ−２００Ｆを用いて可逆性感熱記録面側からのＩＣタグ信号の読み取り性能を評価した。１サンプルに付き５０回の最短読み取り距離を測定し、その平均値を表２に示した。距離がより長くても読み取れるサンプルが無線に対する遮蔽性が低く、発明の効果が大きい。これらの評価において本発明における実施例サンプルは優れた透明性を示し、かつ無線ＩＣタグ読み取り時の遮蔽が少なく、優れた性質を示した。
【００８９】
【表１】
2007137000.tif 000007
【００９０】
【表２】
2007137000.tif 000008